B、Si、Al、R1、R2、Zn、W、Lnを、酸化物換算で、次の通り含有することを特徴とする光学ガラス。ただし、R1はLi、Na、Kの中から選ばれる1種若しくは2種以上の元素を示し、R2はMg、Ca、Sr、Baの中から選ばれる1種若しくは2種以上の元素を示し、LnはY、La、Gdの中から選ばれる1種若しくは2種以上の元素を示すものとする。B2O3:20.0~40.0重量SiO2:1.0~10.0重量Al2O3:0.1~8.0重量R12O:3.0~15.0重量R2O:10.0~40.0重量ZnO:10.0~40.0重量WO3:1.0~15.0重量Ln2O3:12.0重量以下Baを、酸化物換算で、次の通り含有させたことを特徴とする請求項1に記載の光学ガラス。BaO:10.0~30.0重量Zrを、酸化物換算で、次の通り含有させたことを特徴とする請求項1又は2に記載の光学ガラス。ZrO2:10.0重量以下Mg、Ca、Srの中から選ばれる1種若しくは2種以上の元素を、酸化物換算で、次の通り含有させたことを特徴とする請求項1~3の何れかに記載の光学ガラス。MgO:10.0重量以下CaO:15.0重量以下SrO:15.0重量以下Y、La、Gdの中から選ばれる1種若しくは2種以上の元素を、酸化物換算で、次の通り含有させたことを特徴とする請求項1~4の何れかに記載の光学ガラス。Y2O3:4.0重量以下La2O3:12.0重量以下Gd2O3:4.0重量以下Ti、Nbの何れか一方若しくは両方を、酸化物換算で、次の通り含有させたことを特徴とする請求項1~5の何れかに記載の光学ガラス。TiO2:5.0重量以下Nb2O5:8.0重量以下屈折率ndが1.58~1.68、アッベ数νdが47~57、ガラス転移点Tgが470°C以下、ガラス屈伏点Atが500°C以下とすることを特徴とする請求項1~6の何れかに記載の光学ガラス。そこで本発明は上記従来の光学ガラスにおける欠点を解消し、中屈折率屈折率1.58以上、低分散アッベ数47以上、低屈伏点で、成形時の耐失透性が改善され、且つレアアース含有量を抑制した、精密モールドプレス成形等のモールド成形に適した光学ガラスの提供を課題とする。本発明者らは、上記課題を解決すべく鋭意研究を重ねた結果、ガラス製造にあたって、その組成を特定のものとすること、具体的にはB2O3-SiO2-Al2O3-R12O-R2O-ZnO-WO3系ガラスを基本とすることにより、上記の課題を解決できることを見出し、本発明を完成させた。ここで、R1はLi、Na、Kの中から選ばれる1種以上の元素を示し、R2はMg、Ca、Sr、Baの中から選ばれる1種以上の元素を示す。本発明の光学ガラスは、B、Si、Al、R1、R2、Zn、W、Lnを、酸化物換算で、次の通り含有することを第1の特徴としている。ただし、R1はLi、Na、Kの中から選ばれる1種若しくは2種以上の元素を示し、R2はMg、Ca、Sr、Baの中から選ばれる1種若しくは2種以上の元素を示し、LnはY、La、Gdの中から選ばれる1種若しくは2種以上の元素を示すものとする。B2O3:20.0~40.0重量SiO2:1.0~10.0重量Al2O3:0.1~8.0重量R12O:3.0~15.0重量R2O:10.0~40.0重量ZnO:10.0~40.0重量WO3:1.0~15.0重量Ln2O3:12.0重量以下また本発明の光学ガラスは、上記第1の特徴に加えて、Baを、酸化物換算で、次の通り含有させたことを第2の特徴としている。BaO:10.0~30.0重量また本発明の光学ガラスは、上記第1又は第2の特徴に加えて、Zrを、酸化物換算で、次の通り含有させたことを第3の特徴としている。ZrO2:10.0重量以下また本発明の光学ガラスは、上記第1~第3の何れかの特徴に加えて、Mg、Ca、Srの中から選ばれる1種若しくは2種以上の元素を、酸化物換算で、次の通り含有させたことを第4の特徴としている。MgO:10.0重量以下CaO:15.0重量以下SrO:15.0重量以下また本発明の光学ガラスは、上記第1~第4の何れかの特徴に加えて、Y、La、Gdの中から選ばれる1種若しくは2種以上の元素を、酸化物換算で、次の通り含有させたことを第5の特徴としている。Y2O3:4.0重量以下La2O3:12.0重量以下Gd2O3:4.0重量以下また本発明の光学ガラスは、上記第1~第5の何れかの特徴に加えて、Ti、Nbの何れか一方若しくは両方を、酸化物換算で、次の通り含有させたことを第6の特徴としている。TiO2:5.0重量以下Nb2O5:8.0重量以下また本発明の光学ガラスは、上記第1~第6の何れかの特徴に加えて、屈折率ndが1.58~1.68、アッベ数νdが47~57、ガラス転移点Tgが470°C以下、ガラス屈伏点Atが500°C以下とすることを第7の特徴としている。上記において、屈折率ndとは、ヘリウムの587.6nmの輝線に対する屈折率を言う。またアッベ数νdは、νd=nd-1/nF-nCで定義され、nF、nCは、それぞれ水素の486.1nm及び656.3nmの輝線に対する屈折率である。またガラス転移点Tgとは、熱機械分析装置TMAで熱膨張測定をしたとき、ガラスの伸び率が急激に増大することによって膨張曲線が屈曲する部分の、低温側と高温側の直線のそれぞれの延長線の交点に相当する温度である。また屈伏点Atとは、熱機械分析装置TMAで熱膨張測定をしたとき、ガラスの軟化によって膨張曲線が上昇から下降に転じる極大点である。請求項1に記載の光学ガラスによれば、そこに示す組成としたので、レアアースの含有量を抑えつつ、屈折率ndが1.58以上の中屈折率で、アッベνd数が47以上の低分散のものを提供でき、且つ低ガラス転移点Tg、低屈伏点Atの特性を有し、精密モールドプレス成形等のモールド成形にも適したものを提供することが可能となった。請求項2に記載の光学ガラスによれば、上記請求項1に記載の構成による効果に加えて、Baを、酸化物換算で、BaO:10.0~30.0重量含有させたことにより、ガラス成形時の失透の発生を抑制することができる。また屈伏点を低下させるので、ガラスの成形性をよくすることができる。請求項3に記載の光学ガラスによれば、上記請求項1又は請求項2に記載の構成による効果に加えて、Zrを、酸化物換算で、ZrO2:10.0重量以下含有させたことにより、ガラスの光学特性としての屈折率ndを高めることができる。またガラスの安定性を高めることができる。請求項4に記載の光学ガラスによれば、上記請求項1~3の何れかに記載の構成による効果に加えて、Mg、Ca、Srの中から選ばれる1種若しくは2種以上の元素を、酸化物換算で、MgO:10.0重量以下、CaO:15.0重量以下、SrO:15.0重量以下含有させたことにより、ガラス転移点、屈伏点を低下させることができる。請求項5に記載の光学ガラスによれば、上記請求項1~4の何れかに記載の構成による効果に加えて、Y、La、Gdの中から選ばれる1種若しくは2種以上の元素を、酸化物換算で、Y2O3:4.0重量以下、La2O3:12.0重量以下、Gd2O3:4.0重量以下含有させたことにより、レアアースの含有量を抑えつつ、ガラスの光学特性としての高屈折率nd、低分散νdを進めることができる。またガラスの安定性を高め、成形性を向上させることができる。請求項6に記載の光学ガラスによれば、上記請求項1~5の何れかに記載の構成による効果に加えて、Ti、Nbの何れか一方若しくは両方を、酸化物換算で、TiO2:5.0重量以下、Nb2O5:8.0重量以下含有させたことにより、ガラスの光学特性としての屈折率ndを高めることができる。請求項7に記載の光学ガラスによれば、上記請求項1~6の何れかに記載の構成による効果に加えて、屈折率ndが1.58~1.68、アッベ数νdが47~57、ガラス転移点Tgが470°C以下、ガラス屈伏点Atが500°C以下とすることにより、耐失透性、精密モールドプレス成形性の各特性を保持しつつ、用途に応じた各特性の調整及び修正、或いは付加的特性をもたらすことが可能となる。また低温度での成形性に優れており、金型の長寿命化を達成できる。本発明の光学ガラスにおける成分とその含有量について説明する。成分B2O3はガラスの網目構造形成成分であり、ガラスに製造可能な安定性をもたせるための必須成分である。B2O3は20.0~40.0重量含有させる。20.0重量未満では、ガラスの安定性を損なう。また40.0重量を超えると、屈折率が充分高いものが得られなくなる。B2O3の含有量は、ガラスの安定性、屈折率等を考慮すると、21.0~40.0重量がより好ましく、更に好ましくは23.0~38.0重量含有させるのがよい。成分SiO2はB2O3と同様にガラスの網目構造を形成して、ガラスを安定化させる必須成分である。SiO2は1.0~10.0重量含有させる。10.0重量を超えると、ガラスの屈伏点が高くなる上に、屈折率が充分高いものが得られなくなる。また1.0重量未満ではガラスの安定性が悪化する。SiO2の含有量は、ガラスの安定性、屈折率等を考慮すると、3.0~10.0重量がより好ましい。更に好ましくは、5.0~9.0重量とするのがよい。成分Al2O3は成形時の失透の発生を抑制するために有効であり、また耐候性を向上させるために必須な成分である。Al2O30.1~8.0重量含有させる。8.0重量を超えると、ガラスの液相温度を上げ、また屈折率を低下させる。また0.1重量未満では、ガラスの安定性が悪化する。Al2O3の含有量は、ガラスの安定性、屈折率等を考慮して、0.1~7.0重量がより好ましく、更には0.5~5.0重量含有させるのがよい。成分Li2O、Na2O、K2Oはガラス転移点を低下させる成分である。本発明では、これらのうち1種若しくは2種以上を含有させることを必須とする。元素R1がLi、Na、Kの中から選ばれる1種若しくは2種以上の元素を示すものとし、酸化物R12OがLi2O、Na2O、K2Oの中から選ばれる1種若しくは2種以上の酸化物を示すものとすると、R12Oは3.0~15.0重量含有させる。酸化物R12Oが3重量未満では、ガラスの屈伏点が効果的に低下しない。また15.0重量を超えると、ガラスの安定化を損なう。酸化物R12Oの含有量は、ガラスの安定性、屈伏点等を考慮すると、3.5~14.0重量がより好ましい。更に好ましくは4.0~13.0重量含有させるのがよい。本発明の光学ガラスでは、MgO、CaO、SrO、BaOのうち、1種若しくは2種以上を含有させる。元素R2がMg、Ca、Sr、Baの中から選ばれる1種若しくは2種以上の元素を示すものとし、酸化物R2OがMgO、CaO、SrO、BaOの中から選ばれる1種若しくは2種以上の酸化物を示すものとすると、R2Oは10.0~40.0重量含有させる。酸化物R2Oが10.0重量未満では、屈伏点を低下させ、屈折率を高める効果が不充分となる。また40.0重量を超えると、ガラスの安定化を損なうため好ましくない。酸化物R2Oの含有量は、ガラスの安定性、屈伏点、屈折率等を考慮すると、10.5~35.0重量がより好ましい。更に好ましくは11.0~30.0重量含有させるのがよい。成分BaOはガラス成形時の失透の発生を抑制し、屈伏点を低下させてガラスの成形性をよくする。また屈折率を高める効果も有する。BaOは10.0~30.0重量含有させる。10.0重量未満では、屈伏点を低下させる効果や屈折率を高める効果が不充分となる。また30.0重量を超えると、ガラスの安定化を損なうため好ましくない。BaOの含有量は、ガラスの成形性、屈折率等を考慮して、10.5~25.0重量がより好ましい。更に好ましくは11.0~20.0重量がよい。成分MgOは、ガラスの安定性を高め、成形性の向上に有効である。またガラス転移点、屈伏点を若干低下させることができる。任意成分であるが、10.0重量以下で含有させることができる。10.0重量を超えるとガラスの屈折率の低下を招く。MgOの含有量は、ガラスの成形性、屈折率を考慮して、7.0重量以下がより好ましい。更に好ましくは、0.5~5.0重量とするのがよい。成分CaOは、ガラスの安定性を高め、成形性の向上に有効である。またガラス転移点、屈伏点を若干低下させることができる。任意成分であるが、15.0重量以下で含有させることができる。15.0重量を超えるとガラスの屈折率の低下を招く。CaOの含有量は、ガラスの成形性、屈折率を考慮して、0.5~15.0重量がより好ましい。更に好ましくは、1.0~10.0重量とするのがよい。成分SrOはガラスの安定性を高め、成形性の向上に有効である。またガラス転移点、屈伏点を若干低下させることができる。任意成分であるが、15.0重量以下で含有させることができる。15.0重量を超えるとガラスの屈折率の低下を招く。SrOの含有量はガラスの成形性、屈折率を考慮して、10.0重量以下がより好ましい。更に好ましくは、0.5~8.0重量とするのがよい。成分ZnOはガラス成形時の失透の発生を抑制し、屈伏点を低下させてガラスの成形性をよくするために必須な成分である。ZnOは10.0~40.0重量含有させる。10.0重量未満では、屈伏点を低下させる効果が不充分となる。また40.0重量を超えると、ガラスの安定化を損なうため好ましくない。ZnOの含有量は、ガラスの成形性、安定性、ガラスの転移点、屈伏点を考慮すると、12.0~39.0重量がより好ましい。更に好ましくは13.0~38.0重量がよい。成分WO3は、ガラスに高屈折率をもたらし、また低屈伏点による成形性をもたらすのに有効であって、本発明における必須成分である。WO3は1.0~15.0重量含有させる。1.0重量未満では、充分な屈折率が得られない。15.0重量を超えると、分散が大きくなり、またガラスの安定性を損なう。WO3の含有量は、ガラスの屈折率、成形性、安定性を考慮すると、1.0~14.0重量がより好ましい。更に好ましくは、3.0~10.0重量がよい。本発明の光学ガラスでは、Y2O3、La2O3、Gd2O3うち、1種若しくは2種以上を12.0重量以下含有する。12.0重量を超えるとガラスの屈伏点が高くなるばかりか、原材料中に含まれるレアアースの比率が高くなり、価格の高騰や原材料の確保等の問題に直面し得る。これらの酸化物の含有量は、ガラスの屈伏点等を考慮すると、10.0重量以下がより好ましく、更に好ましくは8.0重量以下がよく、特に好ましくは5.5重量以下がよい。成分Y2O3はアッベ数の低下を抑えつつガラスの屈折率を高めるのに有効な成分である。またLa2O3の一部と置換した場合、ガラスの安定性を高め、成形性の向上に有効である。任意成分であるが、4.0重量以下で含有させるのが好ましい。4.0重量を超えるとガラスの屈伏点が高くなる上に、原材料中に含まれるレアアースの比率が高くなり、価格の高騰や原材料の確保等の問題に直面し得る。Y2O3の含有量は、ガラスの屈伏点等を考慮して、3.5重量以下がより好ましく、更に好ましくは3.0重量以下とするのがよい。成分La2O3はアッベ数の低下を抑えつつガラスの屈折率を高めるのに有効な成分である。任意成分であるが、12.0重量以下で含有させることができる。12.0重量を超えるとガラスの屈伏点が高くなる上に、原材料中に含まれるレアアースの比率が高くなり、価格の高騰や原材料の確保等の問題に直面し得る。La2O3の含有量は、ガラスの屈伏点等を考慮して、9.5重量以下がより好ましく、更に好ましくは5.0重量以下とするのがよい。成分Gd2O3は、アッベ数の低下を抑えつつガラスの屈折率を高めるのに有効な成分である。またLa2O3の一部と置換した場合、ガラスの安定性を高め、成形性の向上に有効である。任意成分であるが、4.0重量以下で含有させるのが好ましい。4.0重量を超える場合には、ガラスの屈伏点が高くなる上に、原材料中に含まれるレアアースの比率が高くなり、価格の高騰や原材料の確保等の問題に直面し得る。Gd2O3の含有量は、ガラスの屈伏点等を考慮して、3.5重量以下がより好ましく、更に好ましくは3.0重量以下とするのがよい。成分ZrO2は、ガラスの屈折率とアッベ数を高め、ガラスの安定性を高めるのに有効である。任意成分であるが、10.0重量以下で含有させるのが好ましい。10.0重量を超える場合には、屈伏点が高くなり、またガラスの安定性の点でも好ましくない。ZrO2の含有量は、ガラスの安定性、成形性を考慮して、0.1~10.0重量がより好ましい。更に好ましくは0.1~8.0重量がよい。成分TiO2は、ガラスの屈折率を高め、ガラスの安定性を高めるのに有効である。任意成分であるが、5.0重量以下で含有させるのが好ましい。5.0重量を超える場合には、屈伏点が高くなり、またガラスの安定性の点でも好ましくない。TiO2の含有量は、ガラスの安定性、成形性を考慮して、4.0重量以下がより好ましい。更に好ましくは、0.5重量~4.0重量とするのがよい。成分Nb2O5は、ガラスの屈折率を高め、ガラスの安定性を高めるのに有効である。任意成分であるが、8.0重量以下で含有させるのが好ましい。8.0重量を超える場合には、屈伏点が高くなり、またアッベ数が大幅に低下する点でも好ましくない。Nb2O5の含有量は、ガラスの安定性、アッベ数を考慮して、5.0重量以下がより好ましい。更に好ましくは、0.5重量~5.0重量とするのがよい。なお、成分Ta2O5はガラスに高屈折率をもたらす効果があるが、非常に高価であり、生産コストが高くなってしまうため、実質的に含有させないことが好ましい。また成分Fはガラス転移温度や屈伏点を下げる効果があるが、溶融成形の際にガラス表面から揮発しやすく脈理が生じやすいため、実質的に含有させないほうがよい。またBi2O3は屈折率を高めつつガラス転移温度や屈伏点を下げる効果があるが、着色の原因となり得ることから、実質的に含有させないことが好ましい。またYb2O3は950~1000nmの領域で強い吸収バンドを有することから、実質的に含有させないことが好ましい。ここで、実質的に含有させないとの表現については、本明細書においては、不純物レベルで含有されるような場合までをも否定する意図ではなく、例えばガラス粉末を作成する原材料などに不純物として含まれているレベルであれば、その含有が許容され得ることを意図するものである。より具体的には、上記のような成分は、その合計量が酸化物換算で1000ppm以下であれば含有されても問題になるおそれは低く、実質的に含有されていない場合に相当する。ただし、上記のような問題を発生させるおそれをより確実に防止する意味においては、100ppm以下であることがより好ましい。本発明では、中屈折率域での光学ガラスとして用いるために、屈折率ndを1.58~1.68、アッベ数νdを47~57とする。屈折率ndが1.58未満では、屈折率が低いために光学レンズの厚みが厚くなってしまう。また一般に、屈折率を高めるとアッベ数が低下し、色分散性が悪くなることから、屈折率ndが1.68を超えると、色分散性が悪くなり、色収差が生じてしまう。屈折率ndとアッベ数νdのバランスを考慮して、屈折率ndは1.60~1.65、アッベ数νdは50~55がより好ましい。本実施形態における光学ガラスの製造原料について、例えば成分B2O3のためには、H3BO3、B2O3等を用いることができる。他の成分についても、原料として各種酸化物、炭酸塩、硝酸塩等の通常に用いられる光学ガラス原料を用いることができる。上記原料を、既述した成分範囲となるように調合、混合し、1100~1400°Cで溶融し、清澄ガス抜き、攪拌の各工程を経て均質化させた後、900~1050°Cに降温させてから金型に流し込み徐冷することにより、無色、高屈折率低分散で低屈伏点、透明で均質、加工性に優れた本発明の光学ガラスを得ることができる。なお、脱泡のために少量のSb2O3やSnO2等を加えてもよい。これらの脱泡材を添加する際の含有量は1.0重量以下とする。以下に、実施例をあげて本発明を更に説明する。本発明は、これらの実施例により何ら限定されるものではない。表1~3に示した実施例1~16、比較例1の成分組成となるように、原料を調合、混合し、これを白金ルツボに入れて、電気炉中で溶融し、その後に金型に流し込んで徐冷することで光学ガラスを得た。得られた各光学ガラスについて、屈折率nd、アッベ数νd、屈伏点At、及びガラス転移点Tgの測定を行った。なお実施例1~5は請求項1、2の発明に、実施例6は請求項3の発明に、実施例7~11は請求項4の発明に、実施例12~14は請求項5の発明に、実施例15、16は請求項6の発明に対応している。実施例において、屈折率nd、アッベ数νdの測定は、屈折率計カルニュー社製、KPR-200を用いて行った。またガラス転移点Tg及び屈伏点Atの測定は、長さ15~20mm、直径辺3~5mmの棒状試料を毎分10°Cの一定速度で昇温加熱しつつ、試料の伸びと温度を測定して得られた熱膨張曲線から求めた。これらの測定結果を表1~3に示す。表1~3により明らかなように、本発明の実施例のガラスは、何れも1.58以上の屈折率ndを有する一方、アッベ数νdが高く、光学ガラスとして充分な光学恒数を有している。これらの結果、本発明の光学ガラスが量産を可能にするのに適した性質を備えていることを示している。また本発明の実施例の何れのガラスも、ガラス転移点Tgが470°C以下、屈伏点Atが500°C以下という比較的低い温度範囲内にあるため、成形が容易である。これらのことから、本絶発明のガラスは精密モールドプレス成形に好適なガラスであることがわかる。一方、比較例1のガラスは、ガラス転移点Tgや屈伏点Atが高いために成型温度が高くなり、金型の劣化が大きくなる。